(57)【要約】  軸ずれの発生を抑制した、撥水撥油層を有する眼鏡レンズを提供する。上記眼鏡レンズは、レンズ基材１０１と、撥水撥油層１０２と、ケイ素含有加水分解性化合物、その加水分解物、及び、加水分解縮合物からなる群から選択される少なくとも１種を含むケイ素含有層１０３と、をこの順で有し、ケイ素含有加水分解性化合物が、アミノシラン化合物及びシラザン化合物からなる群から選択される少なくとも１種を含む。
2017126300.tif 000002
【特許請求の範囲】
【請求項１】
レンズ基材と、
撥水撥油層と、
ケイ素含有加水分解性化合物、その加水分解物、及び、その加水分解縮合物からなる群から選択される少なくとも１種を含むケイ素含有層と、をこの順で有し、
前記ケイ素含有加水分解性化合物が、アミノシラン化合物及びシラザン化合物からなる群から選択される少なくとも１種を含む、眼鏡レンズ。
【請求項２】
前記ケイ素含有層の厚さが３〜３０ｎｍである、請求項１に記載の眼鏡レンズ。
【請求項３】
前記アミノシラン化合物が式（１）で表される化合物であり、前記シラザン化合物が式（２）で表される化合物である、請求項１又は２に記載の眼鏡レンズ。
【化１】
2017126300.tif 000008
（式（１）中、Ｒ１及びＲ２は、それぞれ独立に、水素原子、又は、炭化水素基を表す。なお、前記炭化水素基は、アミノ基、エーテル基、エステル基、又は、ヒドロキシ基を有していてもよい。Ｒ１とＲ２とは結合して環を形成してもよい。Ｒ３は、単結合又は２価の連結基を表す。Ｒ４は、加水分解性基を表す。Ｒ５は、１価の有機基（ただし、加水分解性基を除く）を表す。ｎは１〜３の整数である。）
【化２】
2017126300.tif 000009
（式（２）中、Ｒ６、Ｒ７及びＲ８は、それぞれ独立に、水素原子、炭化水素基、又は、式（３）で表される置換基を表す。Ｒ９及びＲ１０は、それぞれ独立に、水素原子、炭化水素基、又は、式（４）で表される置換基である。Ｒ７とＲ９とは結合して、シラザン結合を有する環を形成してもよい。）
【化３】
2017126300.tif 000010
（式（３）中、Ｒ１１及びＲ１２は、それぞれ独立に、水素原子、又は、炭化水素基を表す。式（４）中、Ｒ１３、Ｒ１４及びＲ１５は、それぞれ独立に、水素原子、又は、炭化水素基を表す。Ｒ１１とＲ１２は結合して環を形成してもよく、前記環の中に窒素原子、二重結合を含んでいてもよい。）
【請求項４】
前記撥水撥油層の厚さが５〜３５ｎｍである、請求項１〜３のいずれか１項に記載の眼鏡レンズ。
【請求項５】
前記撥水撥油層が、フッ素置換アルキル基含有有機ケイ素化合物、その加水分解物、及び、その加水分解縮合物からなる群から選択される少なくとも１種を含む、請求項１〜４のいずれか１項に記載の眼鏡レンズ。
【請求項６】
前記レンズ基材と、前記撥水撥油層との間に、さらに無機反射防止層を有する、請求項１〜５のいずれか１項に記載の眼鏡レンズ。
【請求項７】
前記レンズ基材と、前記無機反射防止層との間に、さらにハードコート層を有する、請求項６に記載の眼鏡レンズ。
【請求項８】
前記レンズ基材と、前記ハードコート層との間に、さらにプライマー層を有する、請求項７に記載の眼鏡レンズ。
【発明の詳細な説明】
【技術分野】
【０００１】
本開示は、眼鏡レンズに関する。
【背景技術】
【０００２】
従来、眼鏡レンズ表面への汚れの付着を防ぎ、汚れが付着した場合でもこれを容易に拭き取ることができるようにするために、撥水性及び撥油性（以下、「撥水撥油性」という。）を有する撥水撥油層をレンズ基材の表面に設けることが行われている。【０００３】
近年、撥水撥油性をより一層向上した眼鏡レンズが求められており、高度な撥水撥油性を有する眼鏡レンズには、フッ素含有化合物を含む撥水撥油層が用いられている。
例えば、特許文献１には、「プラスチック基板上に、テトラアルコキシシラン及びトリアルコキシシランを含有する溶液を用いて低屈折率膜を形成する工程と、該低屈折率膜の表面上に、フッ素含有アルコキシシラン化合物を含有する溶液を用いて撥水膜を形成する工程とを有するプラスチックレンズの製造方法」が開示されている。
【先行技術文献】
【特許文献】
【０００４】
【特許文献１】特開２００６−３９２３９号公報
【発明の概要】
【０００５】
本開示は、レンズ基材と、撥水撥油層と、ケイ素含有加水分解性化合物、その加水分解物、及び、その加水分解縮合物からなる群から選択される少なくとも１種を含むケイ素含有層と、をこの順で有し、ケイ素含有加水分解性化合物が、アミノシラン化合物及びシラザン化合物からなる群から選択される少なくとも１種を含む、眼鏡レンズに関する。
【図面の簡単な説明】
【０００６】
【図１】眼鏡レンズの第１実施形態の断面図である。
【図２】眼鏡レンズの第２実施形態の断面図である。
【図３】軸ずれ防止シールを貼付した玉摺り加工前の眼鏡レンズの平面図である。
【図４】軸ずれ防止シールを貼付した玉摺り加工前の眼鏡レンズの断面図である。
【図５】ロックテープ及びサクションカップを貼付した玉摺り加工前の眼鏡レンズの平面図である。
【図６】ロックテープ及びサクションカップを貼付した玉摺り加工前の眼鏡レンズの断面図である。
【図７】玉摺機の回転軸により支持された眼鏡レンズの断面図である。
【図８】玉摺機の回転軸への眼鏡レンズの取り付け態様を示す分解図である。
【図９】軸ずれ評価用型板と玉摺り加工後の眼鏡レンズを示す平面図である。
【発明を実施するための形態】
【０００７】
眼鏡レンズは、その眼鏡レンズが装着される眼鏡枠の形状にあわせて、外縁が研削される。これは玉摺り加工と呼ばれ、玉摺機によって行われる。玉摺機は、対向する２つの支持部で眼鏡レンズを挟んで支持し、支持された眼鏡レンズの外縁を砥石等の研削加工具を用いて研削することによって、眼鏡レンズの外縁の形状を調整する加工を行うものである。
本発明者らが、特許文献１の製造方法にて製造された撥水膜を有する眼鏡レンズを用いて玉摺り加工を行ったところ、軸ずれが生じるという問題があることを知見している。
なお、軸ずれとは、眼鏡レンズの玉摺り加工の際に、砥石等の研削加工具の押圧などによって、玉摺機の支持部によって支持された眼鏡レンズの支持位置が研削中にずれてしまい、研削が正確にできない不良のことを意図する。
そこで、本実施形態では、上記事情に鑑みて、軸ずれの発生を抑制した、撥水撥油層を有する眼鏡レンズを提供する。
【０００８】
以下に、図面を参照しながら、本開示の眼鏡レンズの好適態様について詳細に説明する。なお、「〜」で記載される数値範囲は上限値及び下限値を含むものとする。例えば、「１０〜２０」という数値範囲は「１０」及び「２０」を含む。
【０００９】
本実施形態の眼鏡レンズの特徴点としては、レンズ基材と、撥水撥油層と、ケイ素含有加水分解性化合物、その加水分解物、及び、その加水分解縮合物からなる群から選択される少なくとも１種を含むケイ素含有層と、をこの順に有すること、そして、上記ケイ素含有加水分解性化合物が、アミノシラン化合物及びシラザン化合物からなる群から選択される少なくとも１種を含む点が挙げられる。本発明者は軸ずれの発生を抑制する効果（以下、「所望の効果」という。）が得られる理由を以下のように推測する。なお、この推測によって本開示の範囲が限定的に解釈されるものではない。
【００１０】
従来技術の撥水撥油層を有する眼鏡レンズにおいて、軸ずれが生じやすい原因について本発明者が調査を行った結果によれば、主な原因として、眼鏡レンズ最表面の撥水撥油層の摩擦係数が低く、滑りやすいことが挙げられる。なかでもフッ素含有化合物を含む撥水撥油層を有する眼鏡レンズの表面は摩擦係数が極めて低く、より滑りやすい。
そこで、本実施形態においては、眼鏡レンズ最表面にケイ素含有加水分解性化合物、その加水分解物、及び、その加水分解縮合物からなる群から選択される少なくとも１種を含むケイ素含有層を設けることにより軸ずれの発生を抑制している。ケイ素含有層にはケイ素含有加水分解性化合物等に由来するアミノ基又はアミンが存在し、これが後述する玉摺機の回転軸及び軸ずれ防止シールとの間に相互作用を生じ、軸ずれの発生を抑制していると考えられる。
また、本実施形態の、レンズ基材と、撥水撥油層と、ケイ素含有層と、をこの順に有する眼鏡レンズは、耐摩耗性にも優れることを知見している。
【００１１】
＜第１実施形態＞
図１は眼鏡レンズの第１実施形態の断面図である。
図１に示す眼鏡レンズ１００は、レンズ基材１０１と、撥水撥油層１０２と、ケイ素含有層１０３と、をこの順に有している。後述するように、ケイ素含有層１０３は、特定の化合物を含んでおり、眼鏡レンズ１００は所望の効果が得られ、耐摩耗性にも優れる。
なお、図１に示す眼鏡レンズ１００は、レンズ基材１０１の片面に、撥水撥油層１０２と、ケイ素含有層１０３と、をこの順に有しているが、レンズ基材１０１の両面に、撥水撥油層１０２と、ケイ素含有層１０３と、をこの順に有していてもよい。
以下に、眼鏡レンズ１００に含まれる各部材について詳述する。
【００１２】
（レンズ基材）
レンズ基材は、撥水撥油層と、ケイ素含有層と、を支持する部材である。
レンズ基材の種類は特に制限されず、例えば、プラスチック基材、無機ガラス基材等の通常のレンズ基材を用いることができ、なかでも取扱い性に優れる点で、プラスチックレンズ基材が好ましい。
プラスチックレンズ基材の材料は特に制限されず、例えば、アクリル系樹脂、チオウレタン系樹脂、メタクリル系樹脂、アリル系樹脂、エピスルフィド系樹脂、ポリカーボネート系樹脂、ポリウレタン系樹脂、ポリエステル系樹脂、ポリスチレン系樹脂、ポリエ−テルサルホン系樹脂、ポリ４−メチルペンテン−１系樹脂、ジエチレングリコールビスアリルカーボネート樹脂（ＣＲ−３９）、ポリ塩化ビニル系樹脂、ハロゲン含有共重合体、又はイオウ含有共重合体などが挙げられる。
【００１３】
レンズ基材の厚さは特に制限されず、取扱い性の点から、１〜３０ｍｍ程度の場合が多い。
また、レンズ基材は透光性を有していれば透明でなくてもよく、着色されていてもよい。
さらに、図１に示す眼鏡レンズ１００のレンズ基材１０１の表面形状は凸面を有する形状であるが、本実施形態の眼鏡レンズにおけるレンズ基材の表面形状はこの態様に限定されず、平面、凹面等の任意の形状から選択される。
【００１４】
（撥水撥油層）
撥水撥油層は、撥水撥油性を有する層である。
撥水撥油層は眼鏡レンズの表面エネルギーを低下させ、眼鏡レンズの汚染防止の機能を向上させるとともに、眼鏡レンズの表面のすべり性を向上させる。その結果として、撥水撥油層は、眼鏡レンズの耐摩耗性を向上させる。
【００１５】
撥水撥油層を構成する材料は特に制限されず、例えば、フッ素含有化合物（フッ素原子を含む化合物）や、ケイ素含有化合物（ケイ素原子を含む化合物）などが挙げられる。なかでも、撥水撥油性がより優れる点で、撥水撥油層は、フッ素含有化合物を含むことが好ましく、特にフッ素置換アルキル基含有有機ケイ素化合物、その加水分解物、及び、その加水分解縮合物からなる群から選択される少なくとも１種を含むことがより好ましい。
なお、撥水撥油層を構成する材料は、１種を単独で使用してもよく、２種以上を組み合わせて使用してもよい。
【００１６】
フッ素置換アルキル基含有有機ケイ素化合物とは、水素原子の一部又は全部がフッ素原子により置換されたアルキル基を含有する有機ケイ素化合物であり、加水分解性基を有する。
ここで、加水分解性基とは、ケイ素原子に直結し、加水分解反応及び縮合反応を進行し得る基であり、例えば、アルコキシ基、ハロゲン原子、アシルオキシ基、アルケニルオキシ基、イソシアネート基などが挙げられる。なお、加水分解性基が１つのケイ素原子に複数直結する場合、それらは同一であっても異なっていてもよい。
【００１７】
フッ素置換アルキル基含有有機ケイ素化合物の加水分解物とは、フッ素置換アルキル基含有有機ケイ素化合物中の加水分解性基が加水分解して得られる化合物を意図する。なお、上記加水分解物は、加水分解性基のすべてが加水分解されているもの（完全加水分解物）であっても、加水分解性基の一部が加水分解されているもの（部分加水分解物）であってもよい。つまり、上記加水分解物は、完全加水分解物、部分加水分解物、又は、これらの混合物であってもよい。
フッ素置換アルキル基含有有機ケイ素化合物の加水分解縮合物とは、フッ素置換アルキル基含有有機ケイ素化合物中の加水分解性基が加水分解し、得られた加水分解物を縮合して得られる化合物を意図する。なお、上記加水分解縮合物としては、すべての加水分解性基が加水分解され、かつ、加水分解物がすべて縮合されているもの（完全加水分解縮合物）であっても、一部の加水分解性基が加水分解され、一部の加水分解物が縮合しているもの（部分加水分解縮合物）であってもよい。つまり、上記加水分解縮合物は、完全加水分解縮合物、部分加水分解縮合物、又は、これらの混合物であってもよい。
【００１８】
このようなフッ素置換アルキル基含有有機ケイ素化合物としては、例えば、特開平９−２５８００３号公報に記載されている、以下の式（５）で表される化合物が挙げられる。
【００１９】
【化１】
2017126300.tif 000003
【００２０】
式（５）中、Ｒｆは炭素数１〜１６の直鎖状又は分岐鎖状パーフルオロアルキル基を表し、Ｙはヨウ素又は水素を表し、Ｙ’は水素又はアルキル基を表し、Ｙ’’はフッ素又はトリフルオロメチル基を表し、Ｒ１６は加水分解可能な基を表し、Ｒ１７は水素又は不活性な一価の有機基を表し、ａ、ｂ、ｃ、ｄはそれぞれ０〜２００の整数を表し、ｅは０又は１を表し、ｓ及びｔはそれぞれ０〜２の整数を表し、ｗは１〜１０の整数を表す。
【００２１】
撥水撥油層の形成方法は特に制限されず、使用する材料、所望の性能又は厚さ等によって任意に選択できる。例えば、フッ素置換アルキル基含有有機ケイ素化合物を含む撥水撥油層形成用組成物をレンズ基材上に塗工して、必要に応じて硬化処理を施す方法や、真空蒸着法が挙げられる。
【００２２】
眼鏡レンズが有する撥水撥油層の厚さは、５〜３５ｎｍが好ましい。厚さが上記の範囲内であれば撥水撥油性に優れた眼鏡レンズとなる。
なお、本明細書において、撥水撥油層の厚さの測定方法としては、眼鏡レンズ中の撥水撥油層を形成する際に、同時に同様の条件にてモニターガラス上に形成された撥水撥油層（モデル膜）の厚さを、分光反射法を用いたスペクトルフィッティング解析により測定する方法が挙げられる。
【００２３】
眼鏡レンズが有する撥水撥油層の撥水性としては、水の接触角が１００度以上であることが好ましい。また、眼鏡レンズが有する撥水撥油層の撥油性としては、ヘキサデカンの接触角が６０度以上であることが好ましい。なお、接触角は、撥水撥油層を有する眼鏡レンズ表面に所定量の水またはヘキサデカンを滴下し、その液滴の接触角を接触角計用いて測定することにより得られる。
【００２４】
眼鏡レンズが有する撥水撥油層の動摩擦係数としては、０．１以下であることが好ましい。
【００２５】
（ケイ素含有層）
ケイ素含有層は玉摺り加工の際の軸ずれの発生を抑制する層である。具体的には、後述する玉摺り加工の際に、砥石等の研削加工具の押圧などによって、玉摺機の支持部によって支持された眼鏡レンズの支持位置が研削中にずれてしまうことを防ぐ。
【００２６】
ケイ素含有層は、ケイ素含有加水分解性化合物、その加水分解物、及び、その加水分解縮合物からなる群から選択される少なくとも１種を含む。
【００２７】
ケイ素含有加水分解性化合物の加水分解物とは、ケイ素含有加水分解性化合物中の加水分解性基が加水分解して得られる化合物を意図する。なお、上記加水分解物は、加水分解性基のすべてが加水分解されているもの（完全加水分解物）であっても、加水分解性基の一部が加水分解されているもの（部分加水分解物）であってもよい。つまり、上記加水分解物は、完全加水分解物、部分加水分解物、又は、これらの混合物であってもよい。
ケイ素含有加水分解性化合物の加水分解縮合物とは、ケイ素含有加水分解性化合物の加水分解物中の加水分解性基が加水分解し、得られた加水分解物を縮合して得られる化合物を意図する。なお、上記加水分解縮合物としては、すべての加水分解性基が加水分解され、かつ、加水分解物がすべて縮合されているもの（完全加水分解縮合物）であっても、一部の加水分解性基が加水分解され、一部の加水分解物が縮合しているもの（部分加水分解縮合物）であってもよい。つまり、上記加水分解縮合物は、完全加水分解縮合物、部分加水分解縮合物、又は、これらの混合物であってもよい。
【００２８】
ケイ素含有加水分解性化合物は、アミノシラン化合物及びシラザン化合物からなる群から選択される少なくとも１種を含む。
なお、ケイ素含有加水分解性化合物としては、１種を単独で使用してもよく、２種以上を組み合わせて使用してもよい。
【００２９】
アミノシラン化合物は、アミノ基を有するシラン化合物であり、所望の効果がより優れる点で、アミノ基を有するシランカップリング剤が好ましい。
なかでも、アミノシラン化合物の好適態様としては、以下の式（１）で表される化合物が挙げられる。
【００３０】
【化２】
2017126300.tif 000004
【００３１】
式（１）中、Ｒ１及びＲ２はそれぞれ独立に、水素原子、又は、炭化水素基を表す。なかでも、Ｒ１及びＲ２が水素原子であるのが好ましい。
炭化水素基中の炭素数は特に制限されないが、１〜１２が好ましい。
炭化水素基としては、例えば、アルキル基、アリール基、アルケニル基、アラルキル基、又は、これらを組み合わせた基が挙げられる。
なお、アルキル基中に含まれる炭素数は１〜１０が好ましく、直鎖状、分岐鎖状、および、環状のいずれであってもよい。また、アリール基中に含まれる炭素数は６〜１０が好ましい。また、アルケニル基中に含まれる炭素数は２〜１２が好ましい。また、アラルキル基中に含まれる炭素数は７〜１２が好ましい。
上記炭化水素基は、アミノ基、エーテル基、エステル基、又は、ヒドロキシ基を有していてもよい。
また、Ｒ１とＲ２とは結合して環を形成してもよい。
【００３２】
Ｒ３は、単結合又は２価の連結基を示す。Ｒ３が単結合の場合、式（１）中の窒素原子とケイ素原子とが直接結合する。
２価の連結基の種類は特に限定されないが、例えば、２価の炭化水素基（２価の飽和炭化水素基であっても、２価の芳香族炭化水素基であってもよい。２価の飽和炭化水素基としては、直鎖状、分岐鎖状又は環状であってもよく、炭素数１〜２０であることが好ましく、例えば、アルキレン基が挙げられる。また、２価の芳香族炭化水素基としては、炭素数５〜２０であることが好ましく、例えば、フェニレン基が挙げられる。それ以外にも、アルケニレン基、アルキニレン基であってもよい。）、２価の複素環基、−Ｏ−、−Ｓ−、−ＳＯ2−、−ＮＲＬ−、−ＣＯ−、−ＣＯＯ−、−ＣＯＮＲＬ−、−ＳＯ3−、−ＳＯ2ＮＲＬ−、又は、これらを２種以上組み合わせた基（例えば、アルキレンオキシ基、アルキレンオキシカルボニル基、アルキレンカルボニルオキシ基など）などが挙げられる。ここで、ＲＬは、水素原子又はアルキル基（好ましくは炭素数１〜１０）を表す。
【００３３】
Ｒ４は、加水分解性基を表す。加水分解性基の定義としては、上述したフッ素置換アルキル基含有有機ケイ素化合物に含まれる加水分解性基の定義と同じである。
Ｒ５は、１価の有機基を表す。ただし、上記有機基から、上記加水分解性基は除く。
上記１価の有機基としては、加水分解性基以外の有機基であればよく、例えば、アルキル基、アルケニル基、アリール基、アルキルカルボニル基、シクロアルキルカルボニル基、アリールカルボニル基、アルキルオキシカルボニル基、シクロアルキルオキシカルボニル基、アリールオキシカルボニル基、アルキルアミノカルボニル基、シクロアルキルアミノカルボニル基、アリールアミノカルボニル基、又は、これらを組み合わせた基が挙げられる。なかでも、アルキル基、アリール基、アルケニル基、又は、これらを組み合わせた基が好ましく挙げられる。
なお、アルキル基中に含まれる炭素数は１〜６が好ましく、直鎖状、分岐鎖状、および、環状のいずれであってもよい。また、アリール基中に含まれる炭素数は６〜１０が好ましい。また、アルケニル基中に含まれる炭素数は２〜１２が好ましい。
ｎは１〜３の整数である。なかでも、所望の効果がより優れる点で、ｎは３が好ましい。
【００３４】
上記式（１）で表される化合物としては、例えば、Ｎ−２−（アミノエチル）−３−アミノプロピルメチルジメトキシシラン（信越化学社製、「ＫＢＭ−６０２」）、Ｎ−２−（アミノエチル）−３−アミノプロピルトリメトキシシラン（信越化学社製、「ＫＢＭ−６０３」）、Ｎ−２−（アミノエチル）−３−アミノプロピルトリエトキシシラン（東レ・ダウコーニング社製、「Ｚ−６０２０」）、３−アミノプロピルトリメトキシシラン（信越化学社製、「ＫＢＭ−９０３」）、３−アミノプロピルトリエトキシシラン（信越化学社製、「ＫＢＥ−９０３」）、３−トリエトキシシリル−Ｎ−（１，３−ジメチル−ブチリデン）プロピルアミン（信越化学社製、「ＫＢＥ−９１０３」）、Ｎ−フェニル−３−アミノプロピルトリメトキシシラン（信越化学社製、「ＫＢＭ−５７３」）、Ｎ−（ビニルベンジル）−２−アミノエチル−３−アミノプロピルトリメトキシシラン（信越化学社製、「ＫＢＭ−５７５」）などが挙げられる。
なお、アミノシラン化合物としては、１種を単独で使用してもよく、２種以上を組み合わせて使用してもよい。
【００３５】
シラザン化合物は、Ｓｉ−Ｎ結合を有する化合物である。シラザン化合物は、低分子化合物であっても高分子化合物であってもよい。なお、分子量が２０００以下のものを低分子化合物、分子量が２０００超のものを高分子化合物と称する。
なかでも、シラザン化合物の好適態様としては、以下の式（２）で表される化合物が挙げられる。
【００３６】
【化３】
2017126300.tif 000005
【００３７】
式（２）中、Ｒ６、Ｒ７及びＲ８は、それぞれ独立に、水素原子、炭化水素基、又は、式（３）で表される置換基を表す。
Ｒ６、Ｒ７及びＲ８で表される炭化水素基の定義は、上述した式（１）中のＲ１及びＲ２で表される炭化水素基の定義と同じであり、好適範囲も同じである。
Ｒ９及びＲ１０は、それぞれ独立に、水素原子、炭化水素基、又は、式（４）で表される置換基である。
Ｒ９及びＲ１０で表される炭化水素基の定義は、上述した式（１）中のＲ１及びＲ２で表される炭化水素基の定義と同じであり、好適範囲も同じである。
Ｒ７とＲ９は結合して、シラザン結合を有する環を形成してもよい。
【００３８】
【化４】
2017126300.tif 000006
【００３９】
式（３）中、Ｒ１１及びＲ１２は、それぞれ独立に、水素原子、又は、炭化水素基を表す。
Ｒ１１及びＲ１２で表される炭化水素基の定義は、上述した式（１）中のＲ１及びＲ２で表される炭化水素基の定義と同じであり、好適範囲も同じである。
式（４）中、Ｒ１３、Ｒ１４及びＲ１５は、それぞれ独立に、水素原子、又は、炭化水素基を表す。
Ｒ１３、Ｒ１４及びＲ１５で表される炭化水素基の定義は、上述した式（１）中のＲ１及びＲ２で表される炭化水素基の定義と同じであり、好適範囲も同じである。
Ｒ１１とＲ１２とは結合して環を形成してもよく、環の中に窒素原子、二重結合を含んでいてもよい。
【００４０】
上記式（２）で表される化合物としては、例えば、ヘキサメチルジシラザン（信越化学社製、「ＳＺ−３１」）、トリス（ジメチルアミノ）シラン（日本エア・リキード社製、「３ＤＭＡＳ」）、１，１，３，３，５，５，７，７−オクタメチルシクロテトラシラザン（日本エア・リキード社製、「ＯＭＣＴＳ」）、ジメチルアミノシラン、ジメチルアミノメチルシラン、ジメチルジメチルアミノシラン、ジメチルアミノトリメチルシラン、トリメチルシリル−１，２，４−トリアゾール、２−トリメチルシリル−１，２，３，−トリアゾール、ビス（ジメチルアミノ）メチルシラン、１−トリメチルシリルイミダゾール、アリルアミノトリメチルシラン、ジエチルアミノジメチルシラン、ビス（エチルアミノ）ジメチルシラン、ビス（ジメチルアミノ）ジメチルシラン、トリメチルシリルピロール、トリメチルシリルピロリジン、ビス（ジメチルアミノ）メチルビニルシラン、ジエチルアミノトリメチルシラン、メチルトリス（ジメチルアミノシラン）、ピペリジノトリメチルシラン、テトラキス（ジメチルアミノ）シラン、アニリロトリメチルシラン、ビス（ジエチルアミノ）ジメチルシラン、ビス（ブチルアミノ）ジメチルシラン、メチルトリピペリジノシラン、テトラキス（ジエチルアミノ）シラン、ジアリニロジフェニルシラン、１，１，３，３−テトラメチルジシラザン、ヘプタメチルジシラザン、１，３−ジビニル−１，１，３，３−テトラメチルジシラザン、１，１，３，３，５，５−ヘキサメチルシクロトリシラザン、トリス（トリメチルシリル）アミンなどが挙げられる。
なお、シラザン化合物としては、１種を単独で使用してもよく、２種以上を組み合わせて使用してもよい。
【００４１】
ケイ素含有層の形成方法は特に制限されず、上記の撥水撥油層の形成方法と同様に、使用する材料、所望の性能又は厚さ等によって任意に選択できる。なかでも、薄膜を精度よく形成できる点で、真空蒸着法が好ましい。
【００４２】
眼鏡レンズが有するケイ素含有層の厚さは３〜３０ｎｍが好ましく、４〜１０ｎｍがより好ましい。厚さが上記の範囲内であれば軸ずれの発生をより抑制し、かつ初期性能及び耐摩耗性に優れた眼鏡レンズとなる。
なお、本明細書において、ケイ素含有層の厚さの測定方法としては、眼鏡レンズ中のケイ素含有層を形成する際に、同時に同様の条件にてモニターガラス上に形成されたケイ素含有層（モデル膜）の厚さを、分光反射法を用いたスペクトルフィッティング解析により測定する方法が挙げられる。
【００４３】
眼鏡レンズの第１実施形態は、最表面に特定の化合物を含むケイ素含有層を有するため、軸ずれの発生を抑制することができる。
なお、眼鏡レンズは第１実施形態に限定されず、以下に詳述するように、レンズ基材と、撥水撥油層と、ケイ素含有層と、をこの順に有する他、更に他の機能を有する層を有していてもよい。
【００４４】
＜第２実施形態＞
図２は眼鏡レンズの第２実施形態の断面図である。
図２に示す眼鏡レンズ２００は、レンズ基材１０１と撥水撥油層１０２の間に、プライマー層２０１と、ハードコート層２０２と、無機反射防止層２０３と、をこの順に有している点を除いて、図１に示す眼鏡レンズ１００と同様の層を有するものであるので、同一の構成要素には同一の参照符号を付し、その説明を省略し、以下では、プライマー層２０１、ハードコート層２０２及び無機反射防止層２０３の構成について詳述する。
なお、図２の眼鏡レンズ２００は、レンズ基材１０１の片面に、上記各層を有しているが、レンズ基材１０１の両面に、プライマー層２０１と、ハードコート層２０２と、無機反射防止層２０３と、撥水撥油層１０２と、ケイ素含有層１０３と、をこの順に有していてもよい。
【００４５】
（プライマー層及びハードコート層）
プライマー層は、レンズ基材と、後述するハードコート層との間に配置される層であり、レンズ基材に対するハードコート層の密着性を向上させる層である。
プライマー層を構成する材料は特に制限されず、例えば、ウレタン系樹脂、エポキシ系樹脂、フェノール系樹脂、ポリイミド系樹脂、ポリエステル系樹脂、ビスマレイミド系樹脂、ポリオレフィン系樹脂などが挙げられる。
【００４６】
プライマー層には、必要に応じて、樹脂以外の成分が含まれていてもよい。例えば、プライマー層には、無機粒子が含まれていてもよい。無機粒子としては、金属粒子や金属酸化物粒子などが挙げられる。
【００４７】
ハードコート層は、レンズ基材と、後述する無機反射防止層との間に配置される層であり、眼鏡レンズに耐摩耗性、耐湿性、耐温水性、耐熱性、耐候性などを付与する層である。
ハードコート層を構成する材料は特に制限されず、例えば、アクリル系樹脂、ウレタン系樹脂、メラミン系樹脂、シリコーン系樹脂などが挙げられる。なかでも、耐摩耗性に優れる点から、酸化チタン等の無機粒子を含むシリコーン系樹脂が好ましい。
【００４８】
プライマー層及びハードコート層の屈折率がレンズ基材の屈折率と同程度であれば、プライマー層（または、ハードコート層）とレンズ基材との界面での反射で生じる干渉縞の発生及び透過率の低下を抑制することができる。プライマー層及びハードコート層の屈折率は、樹脂の種類や、無機粒子の種類及び使用量によって調整することができる。
【００４９】
プライマー層及びハードコート層の形成方法は特に制限されず、公知の方法を使用できる。具体的には、上記撥水撥油層の形成方法で例示した方法が挙げられる。
【００５０】
プライマー層の厚さは特に制限されないが、一般的には０．３〜２．０μｍの範囲内で選択される。
ハードコート層の厚さは特に制限されないが、一般的には１．０〜５．０μｍの範囲内で選択される。
【００５１】
（無機反射防止層）
無機反射防止層は、入射した光の反射を防止する機能を有する層である。具体的には、４００〜７００ｎｍの可視領域全域にわたって、低い反射特性（広帯域低反射特性）を有することが好ましい。なお、無機反射防止層が設けられることにより、耐摩耗性、耐熱性、耐薬品性などの物性が眼鏡レンズに付与されてもよい。
【００５２】
無機反射防止層の構造は特に制限されず、単層構造であっても、多層構造であってもよい。
多層構造の場合、低屈折率層と高屈折率層とを交互に積層した構造であることが好ましい。高屈折率層を構成する材料としては、例えば、チタン、ジルコン、アルミニウム、タンタル、又は、ランタンの酸化物等が挙げられる。また、低屈折率層を構成する材料としては、例えば、ケイ素の酸化物等が挙げられる。
【００５３】
無機反射防止層の形成方法は特に制限されず、例えば、真空蒸着法、イオンプレーティング法、スパッタリング法などの物理気相成長法（ＰＶＤ）、プラズマＣＶＤ法などの化学気相成長法（ＣＶＤ）などが挙げられる。
【００５４】
無機反射防止層の厚さは、所望の分光反射特性を得るための設計より与えられ０．２〜０．６μｍが一般的である。
【００５５】
第２実施形態によれば、プライマー層と、ハードコート層と、無機反射防止層と、をこの順に有するため、第１実施形態の奏する効果に加えて、耐摩耗性に優れ、４００〜７００ｎｍの可視領域全域にわたって、低い反射特性を有する。
【実施例】
【００５６】
以下に実施例を示して本実施形態を具体的に説明する。ただし本実施形態はこれらに限定されない。【００５７】
（実施例１）
（１）無機反射防止層付きレンズ基材の作製
まず、レンズ基材として、屈折率１．６０のポリウレタン系合成樹脂基板を準備した。そのレンズ基材の両面上に、屈折率１．６７のプライマー層、及び、屈折率１．６７のシリコーン系樹脂を含むハードコート層を加熱硬化法により順次形成した。次に、そのレンズ基材を真空蒸着装置（シンクロン社製、「ＡＣＥ−１１５０」）の真空槽内に設けられた回転するドームにセットし、圧力が１．０×１０−３Ｐａになるまで排気し、加速電圧５００Ｖ、加速電流１００ｍＡの条件でＡｒイオンビームクリーニングをハードコート層上に６０秒間施した。さらに、上記レンズ基材のハードコート層上に、真空蒸着法（電子ビーム法）により多層の無機反射防止層を形成した。無機反射防止層の層構成及び厚さはハードコート層側から順に以下のとおりとした。
第１層：ＳｉＯ２  屈折率＝１．４７  厚さ  ４０ｎｍ
第２層：ＺｒＯ２  屈折率＝２．００  厚さ  ４０ｎｍ
第３層：ＳｉＯ２  屈折率＝１．４７  厚さ  ２５ｎｍ
第４層：ＺｒＯ２  屈折率＝２．００  厚さ  ６０ｎｍ
第５層：ＳｉＯ２  屈折率＝１．４７  厚さ  １００ｎｍ
以上によりレンズ基材の両面上に、それぞれ、プライマー層と、ハードコート層と、無機反射防止層と、をこの順に有する無機反射防止層付きレンズ基材を得た。【００５８】
（２）撥水撥油層の形成
まず、内径１６ｍｍ、深さ６ｍｍの銅製カップにフッ素置換アルキル基含有有機ケイ素化合物溶液（ｉ）（ダイキン工業社製、「オプツールＤＳＸ」、有効成分濃度２０％）を３００μｌ入れ、８０℃で加熱して溶媒を蒸発させた。そして、上記無機反射防止層付きレンズ基材が真空槽内の回転するドームにセットされた上記真空蒸着装置の真空槽内に、上記銅製カップをセットし、圧力１．０×１０−３Ｐａ、印加電流１６０アンペアの抵抗加熱法で、上記無機反射防止層上に撥水撥油層（Ｉ）を形成した。なお、このとき真空蒸着装置内に設置されている水晶膜厚計の表示値を参考に、撥水撥油層（Ｉ）の厚さが８ｎｍになるまで蒸着を行った。上記により撥水撥油層（Ｉ）付きレンズ基材を得た。【００５９】
（３）ケイ素含有層の形成
次に、０．２ｇのカーボンパウダーを入れた１６ｍｍ、深さ６ｍｍの銅製カップにアミノシラン化合物（信越化学社製、「ＫＢＭ−９０３」、３−アミノプロピルトリメトキシシラン）を２００μｌ入れ、８０℃で加熱して溶媒を蒸発させた。そして、上記撥水撥油層（Ｉ）付きレンズ基材が真空槽内の回転するドームにセットされた真空蒸着装置の真空槽内に、上記銅製カップをセットし、圧力１．０×１０−３Ｐａ、印加電流１６０アンペアの抵抗加熱法で、上記撥水撥油層（Ｉ）上にケイ素含有層（Ａ）を形成した。なお、このとき真空蒸着装置内に設置されている水晶膜厚計の表示値を参考に、ケイ素含有層（Ａ）の厚さが４ｎｍになるまで蒸着を行った。上記により、評価用眼鏡レンズ（Ｓ１）を得た。
なお、ケイ素含有層（Ａ）には３−アミノプロピルトリメトキシシランの加水分解縮合物が少なくとも含まれているものと考えられる。【００６０】
（実施例２）
（２）撥水撥油層の形成において、フッ素置換アルキル基含有有機ケイ素化合物溶液（ｉ）に代えて、フッ素置換アルキル基含有有機ケイ素化合物溶液（ｉｉ）（ソルテック社製、「ＯＳ−０１０」）に変更して、厚さが１４ｎｍとなるように撥水撥油層（ＩＩ）を形成したことを除いては、実施例１と同様の手順により評価用眼鏡レンズ（Ｓ２）を得た。【００６１】
（実施例３）
（３）ケイ素含有層の形成において、厚さが８ｎｍとなるようにケイ素含有層（Ａ）を形成したことを除いては、実施例２と同様の手順により評価用眼鏡レンズ（Ｓ３）を得た。【００６２】
（実施例４）
（３）ケイ素含有層の形成において、厚さが１０ｎｍとなるようにケイ素含有層（Ａ）を形成したことを除いては、実施例２と同様の手順により評価用眼鏡レンズ（Ｓ４）を得た。【００６３】
（比較例１）
（３）ケイ素含有層の形成、を実施しなかったことを除いては実施例１と同様の手順で、言い換えると（１）無機反射防止層付きレンズ基材の作製、（２）撥水撥油層の形成、のみをこの順で実施することにより評価用レンズ（Ｓ５）を得た。【００６４】
（比較例２）
（２）撥水撥油層の形成、と、（３）ケイ素含有層の形成、の順序を逆にしたことを除いては実施例１と同様の手順で、言い換えると、（１）無機反射防止層付きレンズ基材の作製、（３）ケイ素含有層の形成、（２）撥水撥油層の形成、をこの順で実施することにより評価用レンズ（Ｓ６）を得た。【００６５】
（比較例３）
（３）ケイ素含有層の形成、を実施しなかったことを除いては実施例２と同様の手順により評価用レンズ（Ｓ７）を得た。【００６６】
（比較例４）
（２）撥水撥油層の形成、と、（３）ケイ素含有層の形成、の順序を逆にしたことを除いては実施例２と同様の手順により評価用レンズ（Ｓ８）を得た。【００６７】
＜各種評価＞
（撥水撥油層及びケイ素含有層の厚さ測定）
撥水撥油層及びケイ素含有層の厚さは、分光光度計（機器名称：日立Ｕ−４０００）を用いたスペクトルフィッティング解析により測定した。
具体的には、まず、屈折率１．８の平板ガラス基板上におよそ１００ｎｍのＳｉＯ２を真空蒸着法により形成し、モニターガラスを作製した。
次に、上記の撥水撥油層の形成に際して、このモニターガラスを真空槽内のレンズ基材と同じドーム位置にセットし、レンズ基材にしたのと同一の方法及び条件により、モニターガラスのＳｉＯ２膜の表面にも、撥水撥油層を形成した。
また、別のモニターガラスを用意し、上記のケイ素含有層の形成に際して、このモニターガラスを真空槽内のレンズ基材と同じドーム位置にセットし、レンズ基材にしたのと同一の方法及び条件により、モニターガラスのＳｉＯ２膜の表面にもケイ素含有層を形成した。
次に、モニターガラス上に形成された撥水撥油層、及び、ケイ素含有層の厚さを、光学モデルを基に計算されるシミュレーションスペクトルと各層の測定スペクトルとをフィッティングすることにより、それぞれ求めた。
なお、撥水撥油層、及びケイ素含有層の屈折率は、それぞれ、１．３２８、及び１．４２４として計算した。【００６８】
（耐摩耗性評価１：撥油性能）
ラビングテスター（太平理化工業社製、こすり試験器）に備え付けられた、一辺が１．５センチメートルの立方体のシリコンゴム端子の先端に紙ウエス（日本製紙クレシア社製、「キムワイプ」）を１６重にして巻きつけた。次に、ラビングテスターに固定した評価用眼鏡レンズの表面に上記シリコンゴム端子を荷重２００ｇにて押し付け、５ｃｍの間を１分間で９０往復のスピードで評価用眼鏡レンズの表面を擦った。そして１０００回擦るごとにラビングテスターを停止し、擦り面に油性マーキングペン（寺西化学工業社製、「マジックインキ＃５００」）で線を描き、インキの弾き具合を目視で観察した。描いたインキが点状に弾かれた場合を「Ａ」と判定し、描いたインキが弾かれずに線が描けた場合を「Ｂ」と判定した。上記判定基準にて、「Ｂ」判定となった擦りの回数をカウントした。【００６９】
（耐摩耗性評価２：接触角）
評価用眼鏡レンズをラビングテスターに固定し、上記の耐摩耗性評価１と同様の条件で擦り、５０００回擦った後、擦り面の水の接触角を接触角計（協和界面化学社製、ＤＭ５００）を用いて測定した。この測定値と、試験前に測定した評価用眼鏡レンズ表面の水の接触角（以下、「初期接触角」という。）とから、下記の式によりその低下率を計算した。
接触角低下率（％）＝（初期接触角−５０００回擦り後の接触角）／初期接触角×１００【００７０】
（軸ずれ評価）
以下の手順により評価用眼鏡レンズの玉摺り加工及び軸ずれの評価を行った。図３〜９を参照しながら説明する。まず、図３及び図４に示すように、評価用眼鏡レンズ３００の凸面上で、光学中心３０１及び光学中心を通る直線上の点３０２、３０３の合計３点に印をつけ、軸ずれ防止シール３０４（Ｎｉｋｏｎ社製、「ＥＣＣ  Ｓｔｉｃｋｅｒ（Ｔ−９０５）」、撥油加工品用軸ズレ防止シール）を、レンズ基材の中心４０１にあわせて上記３点（３０１、３０２、３０３）を覆うように評価用眼鏡レンズ３００の凸面に貼り付けた。
次に、図５及び図６に示すように、ロックテープ６０１（３Ｍ社製、「Ｌｅａｐ  ＩＩＩ（１７０１Ｍ）」）を玉摺り用サクションカップ５０１に貼り付け、はみ出したロックテープ６０１を玉摺り用サクションカップ５０１の形状に切り取った後、玉摺りブロッカー（ＮＩＤＥＫ社製、「ＣＥ−１」、図示せず）を用い、評価用眼鏡レンズ３００の３点（３０１、３０２、３０３）が１８０度の加工軸になるように玉摺り用サクションカップ５０１を評価用眼鏡レンズ３００に貼り付けた。
その後、図７及び８に示すように、評価用レンズ３００に取り付けた玉摺り用サクションカップ５０１を玉摺機（ＮＩＤＥＫ社製、「ＬＥ−９０００ＳＸ  Ｐｌｕｓ」）の回転軸７０１に嵌め込み、評価用眼鏡レンズ３００の凹面側の回転軸７０２とで評価用眼鏡レンズ３００を挟み込んだ。このとき、挟み込みの力（加工チャック圧）を５０ｋｇ±３ｋｇとし、フレーム形状として、あらかじめ玉摺機に記憶させておいた横４８ｍｍ、縦３０ｍｍの８角形の玉型形状を用いて、玉摺り加工を行った。加工中、切削水の温度は２２℃±４℃に管理した。
加工後、評価用眼鏡レンズ３００からサクションカップ５０１及び軸ずれ防止シール３０４をはがし、水滴や加工粉などを拭き取り、図９に示すように、加工後の評価用眼鏡レンズ３００をフレーム形状に対応する軸ずれ評価用型板９０１にはめ込み、プロファイルプロジェクター（Ｎｉｋｏｎ社製、「Ｐｒｏｆｉｌｅ  Ｐｒｏｊｅｃｔｏｒ  Ｖ−１６Ｅ」、図示せず）に乗せ、軸ずれ評価用型板９０１の軸ずれ基準線９０２を基準に、上記光学中心７を含む３点（３０１、３０２、３０３）を通る直線９０３の軸ずれ量を測定した。なお、軸ずれ量が２度以内であれば実用上問題がない範囲である。【００７１】
上記各種評価結果を表１にまとめて示す。
なお、表中、「表面側」とある項目は、各評価用眼鏡レンズの最表面にいずれの層を有するかを示す。【００７２】
【表１】
2017126300.tif 000007
【００７３】
表１に示すように、最表面に特定の化合物を含むケイ素含有層を有する眼鏡レンズは、軸ずれの発生が抑制され、耐摩耗性も優れることが確認された。
一方、最表面に特定の化合物を含むケイ素含有層を有さない比較例１〜４の眼鏡レンズにおいては所望の効果が得られなかった。
実施例１と比較例１を比較すると、最表面に特定の化合物を含むケイ素含有層を有さない評価用眼鏡レンズ（Ｓ５）は、所望の効果だけでなく、耐摩耗性においても、評価用眼鏡レンズ（Ｓ１）より劣ることが確認された。実施例２〜４と比較例３を比較しても、同様に、耐摩耗性において、評価用レンズ（Ｓ７）は評価用レンズ（Ｓ２）〜（Ｓ４）より劣ることが確認された。
また、実施例１と比較例２とを比較すると、レンズ基材と、特定の化合物を含むケイ素含有層と、撥水撥油層とをこの順に有する評価用眼鏡レンズ（Ｓ６）は、評価用眼鏡レンズ（Ｓ１）と比較して、所望の効果及び耐摩耗性において劣り、特に所望の効果においてより劣ることが確認された。これは、眼鏡レンズが、その表面に特定の化合物を含むケイ素含有層を有するため、眼鏡レンズの表面状態が改質され、具体的には眼鏡レンズの表面にケイ素含有加水分解性化合物等に由来するアミノ基が存在し、これが軸ずれ防止シール３０４との間に相互作用を生じたためだと考えられる。【００７４】
上述したように、本発明者は、鋭意検討した結果、レンズ基材と、撥水撥油層と、特定の化合物を含むケイ素含有層と、をこの順に有する眼鏡レンズにより、軸ずれの発生を抑制した、撥水撥油層を有する眼鏡レンズを提供することができることを見出した。
すなわち、以下の構成により上記の眼鏡レンズを提供することができることを見出した。【００７５】
（１）レンズ基材と、撥水撥油層と、ケイ素含有加水分解性化合物、その加水分解物、及び、その加水分解縮合物からなる群から選択される少なくとも１種を含むケイ素含有層と、をこの順で有し、ケイ素含有加水分解性化合物が、アミノシラン化合物及びシラザン化合物からなる群から選択される少なくとも１種を含む、眼鏡レンズ。
（２）ケイ素含有層の厚さが３〜３０ｎｍである（１）に記載の眼鏡レンズ。
（３）アミノシラン化合物が上述した式（１）で表される化合物であり、シラザン化合物が上述した式（２）で表される化合物である、（１）又は（２）に記載の眼鏡レンズ。
（４）撥水撥油層の厚さが５〜３５ｎｍである、（１）〜（３）のいずれかに記載の眼鏡レンズ。
（５）撥水撥油層が、フッ素置換アルキル基含有有機ケイ素化合物、その加水分解物、及び、その加水分解縮合物からなる群から選択される少なくとも１種を含む、（１）〜（４）のいずれかに記載の眼鏡レンズ。
（６）レンズ基材と、撥水撥油層との間に、さらに無機反射防止層を有する、（１）〜（５）のいずれかに記載の眼鏡レンズ。
（７）レンズ基材と、無機反射防止層との間に、さらにハードコート層を有する、（６）に記載の眼鏡レンズ。
（８）レンズ基材と、ハードコート層との間に、さらにプライマー層を有する、（７）に記載の眼鏡レンズ。【００７６】
なお、本開示は、上記実施形態に限定されるものではなく、本開示の趣旨を逸脱しない範囲において種々の変更を加えることが可能である。例えば、本実施形態は、視力矯正用の眼鏡レンズ以外にも、度の入っていない眼鏡レンズやサングラス用の眼鏡レンズにも適用することができる。
【符号の説明】
【００７７】
１００，２００  眼鏡レンズ
１０１  レンズ基材
１０２  撥水撥油層
１０３  ケイ素含有層
２０１  プライマー層
２０２  ハードコート層
２０３  無機反射防止層
【図１】
2017126300.tif 000011
【図２】
2017126300.tif 000012
【図３】
2017126300.tif 000013
【図４】
2017126300.tif 000014
【図５】
2017126300.tif 000015
【図６】
2017126300.tif 000016
【図７】
2017126300.tif 000017
【図８】
2017126300.tif 000018
【図９】
2017126300.tif 000019
【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
レンズ基材と、
撥水撥油層と、
ケイ素含有加水分解性化合物、その加水分解物、及び、その加水分解縮合物からなる群から選択される少なくとも１種を含むケイ素含有層と、をこの順で有し、
前記ケイ素含有加水分解性化合物が、３−アミノプロピルトリメトキシシラン及びシラザン化合物からなる群から選択される少なくとも１種を含む、眼鏡レンズ。
【請求項２】
前記ケイ素含有層の厚さが３〜３０ｎｍである、請求項１に記載の眼鏡レンズ。
【請求項３】
前記シラザン化合物が式（２）で表される化合物である、請求項１又は２に記載の眼鏡レンズ。
【化１】
2017126300.tif 000020
（式（２）中、Ｒ６、Ｒ７及びＲ８は、それぞれ独立に、水素原子、炭化水素基、又は、式（３）で表される置換基を表す。Ｒ９及びＲ１０は、それぞれ独立に、水素原子、炭化水素基、又は、式（４）で表される置換基である。Ｒ７とＲ９とは結合して、シラザン結合を有する環を形成してもよい。）
【化２】
2017126300.tif 000021
（式（３）中、Ｒ１１及びＲ１２は、それぞれ独立に、水素原子、又は、炭化水素基を表す。式（４）中、Ｒ１３、Ｒ１４及びＲ１５は、それぞれ独立に、水素原子、又は、炭化水素基を表す。Ｒ１１とＲ１２は結合して環を形成してもよく、前記環の中に窒素原子、二重結合を含んでいてもよい。）
【請求項４】
前記撥水撥油層の厚さが５〜３５ｎｍである、請求項１〜３のいずれか１項に記載の眼鏡レンズ。
【請求項５】
前記撥水撥油層が、フッ素置換アルキル基含有有機ケイ素化合物、その加水分解物、及び、その加水分解縮合物からなる群から選択される少なくとも１種を含む、請求項１〜４のいずれか１項に記載の眼鏡レンズ。
【請求項６】
前記レンズ基材と、前記撥水撥油層との間に、さらに無機反射防止層を有する、請求項１〜５のいずれか１項に記載の眼鏡レンズ。
【請求項７】
前記レンズ基材と、前記無機反射防止層との間に、さらにハードコート層を有する、請求項６に記載の眼鏡レンズ。
【請求項８】
前記レンズ基材と、前記ハードコート層との間に、さらにプライマー層を有する、請求項７に記載の眼鏡レンズ。
【国際調査報告】
2017126300.tif 000022
2017126300.tif 000023
2017126300.tif 000024
2017126300.tif 000025